(57)【要約】【課題】少なくとも片側表面に金属薄膜が形成された金属化多孔性シートをロール・ツー・ロール方式で製造する際に、多孔性シートを搬送する際に、多孔性シートが伸ばされたり破断することなく、金属化多孔性シートを簡便かつ生産性高く製造する。【解決手段】多孔性シートの少なくとも片側表面に金属薄膜が形成された金属化多孔性シートの製造方法であって、多孔性シートに粘着性シートを貼合せ、該多孔性シート上に金属薄膜をロール・ツー・ロール方式でドライコーティングにより形成し、その後粘着性シートを剥離することを特徴とする金属化多孔性シートの製造方法。【選択図】  なし【特許請求の範囲】
【請求項１】
多孔性シートの少なくとも片側表面に金属薄膜が形成された金属化多孔性シートの製造方法であって、多孔性シートに粘着性シートを貼合せ、該多孔性シート上に金属薄膜をロール・ツー・ロール方式でドライコーティングにより形成し、その後粘着性シートを剥離することを特徴とする金属化多孔性シートの製造方法。
【請求項２】
前記粘着性シートは、基材および粘着層とからなり、基材が紙であることを特徴とする請求項１に記載の金属化多孔性シートの製造方法。
【請求項３】
前記粘着性シートは、基材および粘着層とからなり、粘着層がアクリル系樹脂からなることを特徴とする請求項１または請求項２に記載の金属化多孔性シートの製造方法。
【請求項４】
前記粘着性シートの粘着力が０．７から３．１Ｎ／ｃｍの範囲であることを特徴とする請求項１から請求項３のいずれかに記載の金属化多孔性シートの製造方法。
【請求項５】
前記金属薄膜がアルミニウムを主体とする金属からなることを特徴とする請求項１から請求項４のいずれかに記載の金属化多孔性シートの製造方法。
【請求項６】
前記金属薄膜が銅を主体とする金属からなることを特徴とする請求項１から請求項４のいずれかに記載の金属化多孔性シートの製造方法。
【請求項７】
請求項１から請求項６のいずれかに記載の金属化多孔性シートの製造方法によって得られる金属化多孔性シートを含む積層体。
【発明の詳細な説明】
【技術分野】
【０００１】
本発明は、不織布や発泡体のような、抗張力が低く非常に伸ばされやすい多孔性シートの少なくとも片側表面に金属薄膜を形成した金属化多孔性シートの製造方法、並びに金属化多孔性シートを含む積層体に関する。
【背景技術】
【０００２】
三次元網目構造を有する金属多孔体は、各種濾過フィルタ、触媒担体、電池用電極など多方面に用いられている。
【０００３】
これら三次元網目構造を有する金属多孔体の一例としてアルミニウム多孔体があり、この製造方法として、内部連通空間を有する三次元網状のプラスチック基体にアークイオンプレーティング法によりアルミニウムの蒸着処理を施して、該基体の表面部から最奥部に至る三次元網状の全格子の表面を覆って金属アルミニウム層を形成する方法の開示がある（特許文献１）。
【０００４】
また、三次元網目状構造を有する発泡樹脂成形体の骨格に無電解めっき法によりアルミニウムの融点以下で共晶合金を形成する金属（銅等）皮膜を形成した後、アルミニウムペーストを塗布し、非酸化性雰囲気下で５５０℃以上７５０℃以下の温度で熱処理をすることで有機成分（発泡樹脂）の消失およびアルミニウム粉末の焼結を行い、金属多孔体を得る方法の開示がある（特許文献２）。
【０００５】
樹脂フィルム支持層を多孔性となした後、これに真空蒸着により導電性を付与し、さらに、その表面に金属を電解析出させたことを特徴とするフィルム支持層を有するか、該層を除去した多孔性金属箔の製造法が開示されている（特許文献３）。
【０００６】
また、ニッケル多孔体を得るために、連続気泡熱分解性フォーム構造物を、ニッケルカルボニルガスを含有する雰囲気中に装入し、このフォーム構造物を、ニッケルカルボニルガスが分解する温度に加熱し、ニッケルカルボニルガスをフォーム構造物上で分解させ、ニッケルメッキフォーム構造物を形成し、さらにフォーム構造物を熱分解し、連続気泡ニッケル網目を形成する方法が知られている（特許文献４）。
【先行技術文献】
【特許文献】
【０００７】
【特許文献１】特開平６−１００７７号公報
【特許文献２】特開平８−１７０１２６号公報
【特許文献３】特開昭５５−６９２８５号公報
【特許文献４】特開平３−３０２５９号公報
【発明の概要】
【発明が解決しようとする課題】
【０００８】
しかしながら、これら多孔性シート上に蒸着あるいは化学気相蒸着法により金属薄膜を形成する際に、ロール・ツー・ロール方式で長尺シートを連続的に処理しようとすると、多孔性シートの抗張力が低いために、張力をかけながら長尺シートを搬送することが難しく、安定して連続的に金属薄膜を形成することができないという問題があった。
【課題を解決するための手段】
【０００９】
本発明者らは、前記課題を解決するために鋭意検討した結果、以下の発明に至った。すなわち、多孔性シートの少なくとも片側表面に金属薄膜が形成された金属化多孔性シートの製造方法であって、多孔性シートに粘着性シートを貼合せ、該多孔性シート上に金属薄膜をロール・ツー・ロール方式でドライコーティングにより形成し、その後粘着性シートを剥離することを特徴とする金属化多孔性シートの製造方法である。
【発明の効果】
【００１０】
本発明によれば、少なくとも片側表面に金属薄膜が形成された金属化多孔性シートをロール・ツー・ロール方式で安定して作製できる。
【発明を実施するための形態】
【００１１】
本発明は、多孔性シートの少なくとも片側表面に金属薄膜が形成された金属化多孔性シートの製造方法であって、多孔性シートに粘着性シートを貼合せ、該多孔性シート上に金属薄膜をロール・ツー・ロール方式でドライコーティングにより形成し、その後粘着性シートを剥離することを特徴とする金属化多孔性シートの製造方法である。
【００１２】
本発明における多孔性シートとは、シート内に互いに連結する多数の孔を有するシートであって、具体的には不織布および発泡体を例示することができる。
【００１３】
不織布とは、繊維を織ったり編んだりせず、ランダムに分散させた繊維をシート化したものをいい、公知のもの、例えば東レ（株）製“アクスター”（登録商標）Ｍ１０２０−８Ｔ等を使用することができる。
【００１４】
発泡体としては、三次元網目状構造を有する連続気泡型が好ましい。金属薄膜が連続気泡の壁面に形成され、網目状構造の壁面全てに金属薄膜が形成されることが好ましい。軟質ポリウレタンフォーム、例えば、ソフトプレン工業株式会社の汎用ウレタンフォーム（ＥＣＴ、ＥＣＳ）、または、連続気泡ポリエチレンフォーム（三和化工（株）“オプセル”ＬＣ−１５０、“スーパーオプセル”ＬＣ−３０００）等、公知の発泡体が使用できる。
【００１５】
本発明における金属薄膜とは、例えば、クロム、金、銀、アルミニウム、銅、コバルトから選ばれる１種または２種以上の金属からなる薄膜であり、なかでもアルミニウムを主体とする金属、または銅を主体とする金属が実用性の点から好ましい。
【００１６】
本発明における金属薄膜をアルミニウムとすると、多孔体はその主成分がアルミニウムであることから耐酸化性や耐腐食性に優れており、従来のニッケル多孔体では適用できなかった用途への使用が可能となる。
【００１７】
本発明において、アルミニウムを主体とする金属薄膜としてアルミニウムに加えてアルミニウム以外の金属元素を含むことでその機械的な強度を確保し構造上の安定性をもたらすことを実現できるが、これらの金属元素としては、Ｂｉ、Ｃｏ、Ｃｕ、Ｆｅ、Ｇｅ、Ｉｎ、Ｌａ、Ｌｉ、Ｍｇ、Ｍｎ、Ｎｉ、Ｓｉ、Ｓｎ、Ｚｎのうちいずれか一つ以上の金属を用いた合金とすることが好ましい。蒸着薄膜の厚さはその効果及び実用的な観点から５μｍ以下であることが好ましい。
【００１８】
次にこれら金属化多孔性シートの製造方法について以下に説明する。
【００１９】
本発明の金属化多孔性シートの製造方法では、ポリウレタンフォームなどの三次元網目状構造を有する多孔性シートに、蒸着法、スパッタ法、化学気相蒸着法などのドライコーティングにより、アルミニウムや銅による金属薄膜を形成する。その際ロール・ツー・ロール方式で加工しようとすると、どうしても張力を掛けて搬送することになるため不織布、発泡体などの多孔性シートが伸びてしまい、安定して搬送できない。また、蒸着の際に蒸発源から飛んできた金属蒸気が多孔性シートをすり抜け背面の冷却ロールに付着してしまい、冷却ロールを汚染するという問題がある。
【００２０】
これらの課題を解決するため、多孔性シートの蒸着する反対の面に粘着性シートを貼り合わせる。粘着性シートは上述の通り、搬送時の不織布、発泡体などの多孔性シートをすり抜けたアルミニウム等の金属が冷却ロールへ付着するのを防止する機能も有する。
【００２１】
本発明における粘着性シートとは、文字通り粘着性を有するシートであって、基材シートに粘着剤が塗布されたものや、押出により単層または多層に積層されたオレフィン系のシートなどが知られており、マスキングテープ、保護フィルムなどとして使用されているものを指す。本発明における粘着性シートとして、塗装やシーリング、コーキング等の際に作業箇所以外を汚さないために貼る、いわゆるマスキングテープを好ましく用いることができる。
【００２２】
本発明における粘着性シートとステンレス板との粘着力（１８０°剥離法）は、０．７〜３．１Ｎ／ｃｍ、より好ましくは、１．０〜２．０Ｎ／ｃｍの範囲のものが望ましい。０．７Ｎ／ｃｍ以上とすることで、粘着性シートと不織布、発泡体などの多孔性シートがドライコーティング中で安定して密着した状態で搬送でき、好ましい。３．１Ｎ／ｃｍ以下であると金属薄膜が設けられた不織布、発泡体を粘着性シートから容易に分離することができ、好ましい。
【００２３】
粘着性シートの基材としてはポリエステルフィルム、ポリプロピレンフィルム、クレープ紙、和紙、フラット紙、和紙等が用いられる。本発明において、ロール・ツー・ロール方式でドライコーティングで金属薄膜を形成する際には、１００℃近い温度に粘着性シートが加熱されるが、意外なことにクレープ紙、和紙、フラット紙等の紙系の基材を用いたものが耐熱性の点からより好ましい。特に和紙、フラット紙がさらに好ましい。
【００２４】
粘着性シートの粘着剤としては、ゴム系、アクリル系、シリコーン系等用いることができるが、ドライコーティングのための真空中での残留ガス発生の少ないアクリル系がより好ましい。
【００２５】
本発明による金属化多孔性シートは必要に応じ、電解めっき等により金属をさらに厚く成膜することができる。
【００２６】
本発明は、少なくとも片側表面に金属薄膜が形成された金属化多孔性シート、および、その金属化多孔性シートを含む積層体であって、金属化多孔性シートのみを取り出す際は、次の通りである。
【００２７】
粘着性シートが付いた金属化多孔性シートを、スリッターのアンワインダー側にセットし、ワインダー上軸に複数枚巻取り一旦止める。その後、複数枚巻き取った該金属化多孔性シートをほぐし、金属化多孔性シートから粘着性シートを剥がす。金属化多孔性シートは再びワインダー上軸にセットし、粘着性シートはワインダー下軸にセットし剥がしながら巻き取る。
【００２８】
また、積層体としては、金属化多孔性シートの取り扱い性が格段に良好としたものである。すなわち、金属化多孔性シート単独ではロール状に巻き取る際、またロールから巻き出す際に張力を小さく、非常に精度良く制御しないと金属化多孔性シートが伸ばされて変形するのに対し、粘着性シートと共に巻き取り、巻き出すことで金属化多孔性シートの変形を抑えることができる。使用の直前で粘着性シートを剥離し、目的とする用途に適用することができる。
【実施例】
【００２９】
以下、実施例により本発明を詳述するが、本発明はこれらの実施例のみに限定されるものでない。なお、各種特性値は以下の方法で測定した。
【００３０】
（１）粘着力（Ｎ／１５ｍｍ）
粘着性シートをステンレス鋼板に貼り付け、２３℃、６５％ＲＨの雰囲気に２４時間保管後、１８０°の剥離方向に引っ張り剥がれるときの力を測定した（ＪＩＳ  Ｚ０２３７：２００９準拠）。
【００３１】
（２）金属の付着量（ｇ／ｍ２）
サンプルサイズ幅３００ｍｍ長さ５００ｍｍの未加工の多孔性シート、加工済みの金属化多孔性シートそれぞれ５枚ずつの重量を測定し、これらの平均値を用いて加工済み金属化多孔性シートの重量から未加工の多孔性シート重量を差し引き、金属の付着量をｍ２換算した。
【００３２】
（実施例１）
以下に示す方法によりに多孔性シートに金属薄膜を成膜した。
厚さ１ｍｍ、幅３００ｍｍの三次元網目状構造を有するウレタンフォーム（（株）ブリヂストン製“エバーライト”ＳＦ  ＨＸ８０）をスリッター（東レエンジニアリング（株）製ＴＳ−ＳＬＩＴＴＥＲ）の繰出し第１給紙にセットし、粘着性シートとしてマスキングテープ（ニチバン（株）製Ｎｏ．２３１１（基材：和紙、アクリル系粘着剤、粘着力：１．０２Ｎ／ｃｍ））を第２給紙にセットして、ニップロール貼合線圧力１．２Ｎ／ｃｍ（ニップロール面長１６６．４ｃｍ、シリンダー径２．５ｃｍ、圧力０．２ＭＰａ、シリンダー本数２本）にてウレタンフォームの片面にマスキングテープを貼合せ、マスキングテープ面が外側になるように巻き取った。次に、ロール・ツー・ロール方式の巻取式コーティング装置（日本真空製ＥＺ３５４４）の繰出し側に前述の貼合せ品をウレタンフォーム側が成膜される様にセットし、４．０×１０−３Ｐａまで排気した。その後、巻取式コーティング装置槽内の圧力が０．１〜０．２Ｐａになるようにアルゴンガスを導入し、アルミニウムターゲットに単位面積当たり１４Ｗ／ｃｍ２の電力を投入し、加工速度０．０５ｍ／分でアルミニウムをスパッタリングにて４．３ｇ／ｍ２付着させた後、巻き取った。一旦大気開放し片面アルミニウム成膜済みの貼合品を取り出し、再びスリッターの繰出し第１給紙に、アルミニウム成膜面にマスキングテープが貼り合わされる様にセットした。第２給紙には同じマスキングテープをセットし、アルミニウム成膜面へ貼り合わせると同時に、反対面のマスキングテープを剥がした。出来上がったウレタンフォーム・マスキングテープ貼合品を再び巻取式コーティング装置セットし、上記と同様の方法でアルミニウムを４．３ｇ／ｍ２成膜した。大気開放しアルミニウム成膜済みのウレタンフォーム・マスキングテープ貼合品を取り出した。加工全般にウレタンフォームの破れ、伸び等は発生せず、マスキングテープもウレタンフォームを破壊することなく、また糊残りなく剥がすことができた。
【００３３】
（実施例２）
実施例１と同じウレタンフォームに同様の装置、方法で同様のマスキングテープを貼り合わせた物を、ロール・ツー・ロール方式の巻取式コーティング装置（日本真空製ＥＺ３５４４）の繰出し側にウレタンフォーム側が成膜される様にセットし、４．０×１０−３Ｐａまで排気した。その後、巻取式コーティング装置槽内の真空度が０．１〜０．２Ｐａになるようにアルゴンガスを投入し、銅ターゲットに単位面積当たり７Ｗ／ｃｍ２の電力を投入し、加工速度０．２１ｍ／分で銅をスパッタリングにて２．７ｇ／ｍ２付着させた。大気開放し銅成膜済みのウレタンフォーム・マスキングテープ貼合品を取り出し、マスキングテープを剥がしながら、ウレタンフォームを巻き取った。マスキングテープは、ウレタンフォームの破れ、伸び等を発生させずに、糊残りなく剥がす事ができた。
【００３４】
（実施例３）
実施例２において、片面に銅をスパッタリングで成膜後、実施例１と同様にマスキングテープを剥がしながら、銅成膜面にマスキングテープを貼り合わせた。実施例１と同様にもう片面に銅を２．７ｇ／ｍ２スパッタして成膜し両面金属化ウレタンフォームを作製した。
【００３５】
ウレタンフォームの破れ、伸び等は発生せず、マスキングテープは糊残りなく剥がすことができた。
【００３６】
（実施例４）
実施例１で使用したウレタンフォームの片面に、マスキングテープ（“テサ”テープ株式会社製４８４８、基材：ポリエチレン、アクリル系粘着剤、粘着力１．９０Ｎ／ｃｍ）を貼合せた。実施例１と同様に、巻取式コーティング装置（日本真空製ＥＺ３５４４）を使用し、マスキングテープを貼合せていない面に、真空度０．１〜０．２Ｐａの圧力下でアルゴンガスを使用しスパッタリングでアルミニウムを、４．３ｇ／ｍ２成膜した後、マスキングテープを剥がした。ウレタンフォームの破れ、伸び等は発生せず、マスキングテープは糊残りなく剥がすことができた。
【００３７】
（実施例５）
実施例１で使用したウレタンフォームの片面に、マスキングテープ（住友３Ｍ株式会社製Ｎｏ．２００、基材：クレープ紙、ゴム系粘着剤、粘着力３．０Ｎ／ｃｍ）を貼り合わせ、巻取式コーティング装置（日本真空製ＥＺ３５４４）を使用し、マスキングテープを貼り合わせていない面に、真空度０．１〜０．２Ｐａの圧力下でアルゴンガスを使用しスパッタリングでアルミニウムを、４．３ｇ／ｍ２成膜した。ウレタンフォームの破れ、伸び等は発生せず、マスキングテープは糊残りなく剥がすことができた。
【００３８】
（実施例６）
マスキングテープ（住友３Ｍ株式会社製Ｎｏ．２１７Ｊ、基材：クレープ紙、ゴム系粘着剤、粘着力３．５３Ｎ／ｃｍ）を用いた。アルミニウム成膜後マスキングテープを剥がす際に、粘着力が強いためウレタンフォームの一部が破断してマスキングテープ側に移行したが実用上は問題のないレベルであった。
【００３９】
（実施例７）
実施例１において、ウレタンフォームをポリエステル長繊維不織布（東レ株式会社製“アクスター”（登録商標）Ｍ１０２０−８Ｔ）としたこと以外は同様にして、不織布の両面にアルミニウム薄膜が成膜された不織布が作成でき、ポリエステル長繊維の破れ、伸び等は発生せず、マスキングテープは糊残りなく剥がすことができた。
【００４０】
（実施例８）
実施例１において、マスキングテープを株式会社寺岡製作所製マスキングテープ（Ｎｏ．６０９、基材：ポリエステルフィルム、アクリル系接着剤、０．７８Ｎ／ｃｍ）としたこと以外は同様にして、ウレタンフォームの両面にアルミニウム薄膜が成膜されたウレタンフォームが作成できた。ウレタンフォームの破れ、伸び等は発生せず、マスキングテープは糊残りなく剥がすことができた。
【００４１】
（実施例９）
実施例１において、マスキングテープを株式会社寺岡製作所製マスキングテープ（Ｎｏ．６０２、基材：ポリエステルフィルム、アクリル系接着剤、０．４９Ｎ／ｃｍ）としたこと以外は同様にして、ウレタンフォームの両面にアルミニウム薄膜が成膜されたウレタンフォームを作成した。しかし、ウレタンフォームの面積の１０％程度に熱負けが発生していたが実用上は問題のないレベルであった。
【００４２】
（実施例１０）
実施例１において、マスキングテープをニチバン株式会社製マスキングテープ（Ｎｏ．２３１２、基材：和紙、アクリル系接着剤、１．０９Ｎ／ｃｍ）としたこと以外は同様にして、ウレタンフォームの両面にアルミニウム薄膜が成膜された金属化多孔性シートが得られた。ウレタンフォームの破れ、伸び等は発生せず、マスキングテープは糊残りなく剥がすことができた。
【００４３】
（実施例１１）
実施例１において、マスキングテープをニチバン株式会社製マスキングテープ（Ｎｏ．２４１、基材：和紙、ゴム系接着剤、１．１８Ｎ／ｃｍ）としたこと以外は同様にして、ウレタンフォームの両面にアルミニウム薄膜が成膜されたウレタンフォームを作成した。ウレタンフォームの破れ、伸び等は発生せず、マスキングテープは糊残りなく剥がすことができた。
【００４４】
（実施例１２）
幅１０００ｍｍのウレタンフォーム（株式会社ブリヂストン社製“エバーライト”ＳＦ  ＨＸ８０）をスリッター（東レエンジニアリング（株）製ＴＳ−ＳＬＩＴＴＥＲ）の繰出し第１給紙にセットし、マスキングテープ（ニチバン株式会社製Ｎｏ．２３１１、基材：和紙、アクリル系粘着剤、１．０２Ｎ／ｃｍ）を第２給紙にセットして、ウレタンフォームの片面に、マスキングテープを貼り合わせ、マスキングテープ面が外側になるように巻き取った。次に、グラビアコーター（富士機械工業（株）Ｃ７−１７０）の繰出し軸に前述のウレタンフォーム・マスキングテープ貼り合わせ品をウレタンフォーム側が乾燥炉で上側になる様にセットし、乾燥炉温度最高１３０℃、搬送速度２０ｍ／分にて熱処理を行って、巻取り軸にてウレタンが内側になるように巻き取った。その後、熱処理済みのウレタンフォームとマスキングテープ貼り合わせ品を、連続真空蒸着機（日本真空製ＭＦ５３−００１６）の繰出し側にウレタンフォーム面に蒸着される様にセットし０．０３Ｐａまでアルミニウムを溶かしながら排気し、加工速度５．０ｍ／分でアルミニウムを２．０ｇ／ｍ２成膜した。マスキングテープは、ウレタンフォームの破れ、伸び等は起こすことなく剥がす事が出来た。
【００４５】
（比較例１）
実施例１の厚さ１ｍｍ、幅３００ｍｍのウレタンフォームに、マスキングテープを貼り合わさずに巻取式コーティング装置（日本真空製ＥＺ３５４４）を使用し、真空度０．１〜０．２Ｐａの圧力下でアルゴンガスを使用しスパッタリング（アルミニウムを４．３ｇ／ｍ２）しようとしたが、ウレタンフォームのみでは基材が伸びてしまい、搬送することが出来なかった。
【００４６】
（比較例２）
実施例７において、マスキングテープを貼り合わせずにスパッタリング加工を行ったが、不織布が伸びてしまい、搬送することができなかった。